ВОДНЫЕ ДИСПЕРСИИ, СОДЕРЖАЩИЕ ПО МЕНЬШЕЙ МЕРЕ ОДНУ АЛКИДНУЮ СМОЛУ И ПО КРАЙНЕЙ МЕРЕ ОДИН ПОЛИМЕРИЗАТ ПО МЕНЬШЕЙ МЕРЕ С ОДНИМ (МЕТ) АКРИЛАТНЫМ СЕГМЕНТОМ

1. Водная дисперсия, включающая по меньшей мере одну алкидную смолу, а также по крайней мере один полимеризат по меньшей мере с одним (мет)акрилатным сегментом, который содержит от 1 до 30 мас.% структурных единиц, являющихся производными (мет)акрилатов, содержащих в алкильном остатке по меньшей мере одну двойную связь и от 8 до 40 атомов углерода, от 0,1 до 10 мас.% структурных единиц, являющихся производными от мономеров, содержащих кислотные группы, а также от 50 до 98,9 мас.% структурных единиц, которые являются производными (мет)акрилатов, имеющих в алкильном остатке от 1 до 6 атомов углерода, в каждом из случаев в пересчете на массу (мет)акрилатного сегмента.
2. Водная дисперсия по п.1, отличающаяся тем, что алкидная смола может быть получена взаимодействием многоатомного спирта с многофункциональным изоцианатом.
3. Водная дисперсия по п.1, отличающаяся тем, что алкидная смола содержит структурные единицы, которые являются производными ароматических дикарбоновых кислот.
4. Водная дисперсия по п.1, отличающаяся тем, что алкидная смола содержит структурные единицы, которые являются производными спиртов с тремя или более гидроксильными группами.
5. Водная дисперсия по п.1, отличающаяся тем, что алкидная смола содержит структурные единицы, которые являются производными жирных кислот, содержащих от 6 до 30 атомов углерода.
6. Водная дисперсия по п.5, отличающаяся тем, что алкидная смола содержит структурные единицы, которые являются производными ненасыщенных жирных кислот, содержащих от 6 до 30 атомов углерода.
7. Водная дисперсия по п.1, отличающаяся тем, что алкидная смола имеет йодное число по меньшей мере 10 г йода на 100 г.
8. Водная дисперсия по п.1, отличающаяся тем, что алкидная смола имеет кислотное число в области от 0,1 до 100 мг КОН на 1 г алкидной смолы.
9. Водная дисперсия по п.1, отличающаяся тем, что алкидная смола имеет гидроксильное число в области от 1 до 200 мг КОН на 1 г алкидной смолы.
10. Водная дисперсия по п.1, отличающаяся тем, что алкидная смола представляет собой уретаналкидную смолу, которая может быть получена путем взаимодействия многоатомных спиртов А', модифицированных жирных кислот В', жирных кислот С' и многофункциональных изоцианатов D'.
11. Водная дисперсия по п.1, отличающаяся тем, что полимеризат, содержащий по меньшей мере один (мет)акрилатный сегмент имеет радиус частиц по меньшей мере 50 нм.
12. Водная дисперсия по п.1, отличающаяся тем, что (мет)акрилаты, которые содержат в алкильном остатке по меньшей мере одну двойную связь и от 8 до 40 атомов углерода, получаются при взаимодействии по меньшей мере одной ненасыщенной жирной кислоты по меньшей мере с одним (мет)акрилатом, который содержит в спиртовом остатке по меньшей мере одну реакционноспособную группу.
13. Водная дисперсия по п.12, отличающаяся тем, что (мет)акрилат, который содержит в спиртовом остатке по меньшей мере одну реакционноспособную группу, представляет собой гидроксиалкил(мет)акрилат или (мет)акрилат по меньшей мере с одной эпоксидной группой.
14. Водная дисперсия по п.12, отличающаяся тем, что (мет)акрилаты, которые содержат в алкильном остатке по меньшей мере одну двойную связь и от 8 до 40 атомов углерода, получаются при взаимодействии ненасыщенных жирных кислот с глицидил(мет)акрилатом.
15. Водная дисперсия по п.1, отличающаяся тем, что полимеризат по меньшей мере с одним (мет)акрилатным сегментом содержит структурные единицы, которые являются производными сложного (мет)акрилоилокси-2-гидроксипропилового эфира линолевой кислоты, сложного (мет)акрилоилокси-2-гидроксипропилового эфира линоленовой кислоты и/или сложного (мет)акрилоилокси-2-гидроксипропилового эфира олеиновой кислоты.
16. Водная дисперсия по п.15, отличающаяся тем, что массовое соотношение структурных единиц, которые являются производными сложного (мет)акрилоилокси-2-гидроксипропилового эфира линолевой кислоты и структурных единиц, которые являются производными сложного (мет)акрилоилокси-2-гидроксипропилового эфира олеиновой кислоты, больше или равно 1.
17. Водная дисперсия по п.15, отличающаяся тем, что полимеризат по меньшей мере с одним (мет)акрилатным сегментом содержит по меньшей мере 40 мас.% структурных единиц, которые являются производными сложного (мет)акрилоилокси-2-гидроксипропилового эфира линолевой кислоты, в пересчете на массу структурных единиц, которые являются производными (мет)акрилатов, содержащих в алкильном остатке по меньшей мере одну двойную связь и от 8 до 40 атомов углерода.
18. Водная дисперсия по п.17, отличающаяся тем, что полимеризат по меньшей мере с одним (мет)акрилатным сегментом содержит от 45 до 80 мас.% структурных единиц, которые являются производными сложного (мет)акрилоилокси-2-гидроксипропилового эфира линолевой кислоты, в пересчете на массу структурных единиц, которые являются производными (мет)акрилатов, содержащих в алкильном остатке по меньшей мере одну двойную связь и от 8 до 40 атомов углерода.
19. Водная дисперсия по п.15, отличающаяся тем, что полимеризат по меньшей мере с одним (мет)акрилатным сегментом содержит по меньшей мере 10 мас.% структурных единиц, которые являются производными сложного (мет)акрилоилокси-2-гидроксипропилового эфира олеиновой кислоты, в пересчете на массу структурных единиц, которые являются производными (мет)акрилатов, содержащих в алкильном остатке по меньшей мере одну двойную связь и от 8 до 40 атомов углерода.
20. Водная дисперсия по п.19, отличающаяся тем, что полимеризат по меньшей мере с одним (мет)акрилатным сегментом содержит от 15 до 45 мас.% структурных единиц, которые являются производными сложного (мет)акрилоилокси-2-гидроксипропилового эфира олеиновой кислоты, в пересчете на массу структурных единиц, которые являются производными (мет)акрилатов, содержащих в алкильном остатке по меньшей мере одну двойную связь и от 8 до 40 атомов углерода.
21. Водная дисперсия по п.1, отличающаяся тем, что полимеризат по меньшей мере с одним (мет)акрилатным сегментом содержит от 2 до 30 мас.% структурных единиц, которые являются производными сомономеров, в пересчете на массу (мет)акрилатного сегмента.
22. Водная дисперсия по п.1, отличающаяся тем, что полимеризат по меньшей мере с одним (мет)акрилатным сегментом содержит самое большее 30 мас.% структурных единиц, которые являются производными стирола, замещенных стиролов с алкильным заместителем в боковой цепи, замещенных стиролов с алкильным заместителем в кольце и/или галогенированных стиролов, в пересчете на массу (мет)акрилатного сегмента.
23. Водная дисперсия по п.1, отличающаяся тем, что полимеризат по меньшей мере с одним (мет)акрилатным сегментом содержит самое большее 10 мас.% структурных единиц, которые являются производными (мет)акрилатов, получающихся при взаимодействии насыщенных жирных кислот по меньшей мере с одним (мет)акрилатом, который содержит в спиртовом остатке по меньшей мере одну реакционноспособную группу, в пересчете на массу (мет)акрилатного сегмента.
24. Водная дисперсия по п.23, отличающаяся тем, что полимеризат по меньшей мере с одним (мет)акрилатным сегментом содержит от 0,1 до 3 мас.% структурных единиц, которые являются производными (мет)акрилатов, получающихся при взаимодействии насыщенных жирных кислот по меньшей мере с одним (мет)акрилатом, который содержит в спиртовом остатке реакционноспособные группы, в пересчете на массу (мет)акрилатного сегмента.
25. Водная дисперсия по п.23, отличающаяся тем, что насыщенные жирные кислоты содержат от 10 до 26 атомов углерода.
26. Водная дисперсия по п.23, отличающаяся тем, что (мет)акрилаты могут быть получены при взаимодействии насыщенных жирных кислот с глицидил(мет)акрилатом.
27. Водная дисперсия по п.1, отличающаяся тем, что от 2 до 60 мас.% полимеризата, содержащего по меньшей мере один (мет)акрилатный сегмент, растворимы в тетрагидрофуране (ТГФ) при 20°С.
28. Водная дисперсия по п.1, отличающаяся тем, что полимеризат, содержащий по меньшей мере один (мет)акрилатный сегмент, имеет строение типа «ядро-оболочка».
29. Водная дисперсия по п.28, отличающаяся тем, что ядро содержит от 50 до 100 мас.% структурных единиц, которые являются производными (мет)акрилатов.
30. Водная дисперсия по п.28, отличающаяся тем, что ядро содержит структурные единицы, которые являются производными акрилатов, а также структурные единицы, которые являются производными метакрилатов.
31. Водная дисперсия по п.28, отличающаяся тем, что оболочка содержит от 15 до 28 мас.% структурных единиц, которые являются производными (мет)акрилатов, содержащих в алкильном остатке по меньшей мере одну двойную связь и от 8 до 40 атомов углерода.
32. Водная дисперсия по п.1, отличающаяся тем, что полимеризат, содержащий по меньшей мере один (мет)акрилатный сегмент, содержит от 10 до 20 мас.% структурных единиц, которые являются производными (мет)акрилатов, содержащих в алкильном остатке по меньшей мере одну двойную связь и от 8 до 40 атомов углерода.
33. Водная дисперсия по п.1, отличающаяся тем, что полимеризат, содержащий по меньшей мере один (мет)акрилатный сегмент, имеет йодное число в интервале от 5 до 40 г на 100 г полимеризата.
34. Водная дисперсия по п.1, отличающаяся тем, что она имеет йодное число в области от 2 до 100 г на 100 г дисперсии в пересчете на содержание твердого вещества.
35. Водная дисперсия по п.1, отличающаяся тем, что эта водная дисперсия имеет кислотное число в области от 0,1 до 100 г на 100 г дисперсии в пересчете на содержание твердого вещества.
36. Водная дисперсия по одному из пп.1-35, отличающаяся тем, что массовое соотношение алкидной смолы и полимеризата, содержащего по меньшей мере один (мет)акрилатный сегмент, находится в области от 20:1 до 1:20 в пересчете на массу сухого вещества соответствующих компонентов.
37. Способ получения водной дисперсии согласно одному из пп.1-36, отличающийся тем, что получают водную дисперсию полимеризата, содержащего по меньшей мере один (мет)акрилатный сегмент, и смешивают ее с алкидной смолой.
38. Способ по п.37, отличающийся тем, что полимеризат, содержащий по меньшей мере один (мет)акрилатный сегмент, представляет собой эмульсионный полимер.
39. Способ по п.37 или 38, отличающийся тем, что полимеризат смешивается с алкидной смолой в виде водной дисперсии полимеризата, причем водная дисперсия полимеризата обладает динамической вязкостью в области от 1 до 80 мПа·с.